(57)【特許請求の範囲】
【請求項１】
（Ａ）珪素原子に結合した水酸基または加水分解性基を有し、シロキサン結合を形成することにより架橋し得る珪素含有基を少なくとも１個有する飽和炭化水素系重合体１００重量部、
（Ｂ）水性塗料１〜５００重量部
を含有することを特徴とする室温硬化性組成物。
【請求項２】
前記飽和炭化水素系重合体（Ａ）が下記式１で示される化合物１である請求項１記載の室温硬化性組成物。
【化１】
0003936082.tif 000009
【発明の詳細な説明】
【０００１】
【発明の属する技術分野】
本発明は、建築用シーリング剤、水性塗料等に用いることのできる室温硬化性組成物に関する。
【０００２】
【従来の技術】
建築用シーリング材は、建築物の外壁や内壁の目地等に用いられ、建築物の外壁や内壁との組み合わせにより意匠性を高めるような色であることが要求される。
従来から、シーリング材を着色するために、シーリング材の主剤や硬化剤とは別にカラーマスターが使用されている。このカラーマスターは、顔料が粉体であるとシーリング材の主剤や硬化剤と均一に混ざりにくいということを考慮して、予め顔料を可塑剤等に分散させて均一に混ざりやすくしたものである。
しかし、近年、建築物の色の多様化に伴い、建築用シーリング材にも種々の色が要求されており、カラーマスターを利用する方法では対応が困難になっている。即ち、カラーマスターは、特定の色の顔料を予め可塑剤等に分散させたものであるため、メーカー側で用意するカラーバリエーションの中から選択せざるを得ず、また、建築現場で建築物の外壁等の色を実際に見てその場で微妙な色の調整をすることもできないうえ、専用的なものであるので高価であるからである。
従って、多種多様な色に対応でき、安価な建築用シーリング材が強く求められている。
【０００３】
また、建築用シーリング材の主剤には、加水分解性シリル基を有するポリマーが用いられる場合があり、その中でも加水分解性シリル基を有するポリイソブチレンが用いられる場合がある。この加水分解性シリル基を有するポリイソブチレンは水透過性が小さいため、建築用シーリング剤として用いる場合には主剤中に硬化のための水分を含有させることが多い。また、水分を含有させることによってチクソトロピー性を付与することにもなる。しかし、この場合には、低シア（低せん断応力）における粘度が高くなり過ぎ、初期混練性が悪くなるという問題があった。
【０００４】
一方、水性塗料は、建築用塗料、工業用塗料、家庭用塗料等広い用途分野にわたって使用されているが、特に水溶液形の水性塗料は塗膜の耐水性が悪く、その改良が望まれている。
【０００５】
【発明が解決しようとする課題】
本発明は、多種多様な色にすることができるので、建築用シーリング材に好適に用いることができ、建築用シーリング材に用いる際には初期混練性がよい室温硬化性組成物を提供することを課題とする。
また、本発明は、塗膜の耐水性のよい水性塗料として用いることができる室温硬化性組成物を提供することを課題とする。
【０００６】
【課題を解決するための手段】
即ち、本発明は、
（Ａ）珪素原子に結合した水酸基または加水分解性基を有し、シロキサン結合を形成することにより架橋し得る珪素含有基を少なくとも１個有する飽和炭化水素系重合体１００重量部、
（Ｂ）水性塗料１〜５００重量部
を含有することを特徴とする室温硬化性組成物を提供する。
ここで、飽和炭化水素系重合体（Ａ）が下記式１
【０００７】
【化２】
0003936082.tif 000002
で示される化合物１であるのが好ましい。
【０００８】
【発明の実施の形態】
以下に、本発明を詳細に説明する。
【０００９】
本発明は、
（Ａ）珪素原子に結合した水酸基または加水分解性基を有し、シロキサン結合を形成することにより架橋し得る珪素含有基を少なくとも１個有する飽和炭化水素系重合体１００重量部、
（Ｂ）水性塗料１〜５００重量部
を含有することを特徴とする室温硬化性組成物である。
【００１０】
本発明に用いられる飽和炭化水素系重合体（Ａ）は、芳香族環以外の炭素−炭素不飽和結合を実質的に含有しない重合体であり、珪素原子に結合した水酸基または加水分解性基を有し、シロキサン結合を形成することにより架橋し得る珪素含有基（以下「反応性珪素基」という。）を少なくとも１個有するものである。
【００１１】
本発明に用いられる反応性珪素基を有する飽和炭化水素重合体の骨格となる重合体は、以下の方法によって得られる。
【００１２】
（１）エチレン、プロピレン、１−ブテン、イソブチレン等の炭素数が１〜６のオレフィン系化合物を主単量体として重合させる方法。
（２）ブタジエン、イソプレン等のジエン系化合物を単独重合させるか、上記オレフィン系化合物とジエン系化合物とを共重合させた後、水素添加する方法。
【００１３】
これらの重合体のうち、末端に官能基を導入しやすい、分子量を制御しやすい、末端官能基の数を多くすることができる等の点から、イソブチレン系重合体や水添ポリブタジエン系重合体であるのが好ましい。
【００１４】
このイソブチレン系重合体は、単量体単位の全てがイソブチレン単位で形成されていてもよいし、イソブチレンと共重合性を有する単量体単位をイソブチレン系重合体中の好ましくは５０重量％以下、さらに好ましくは３０重量％以下、特に好ましくは１０重量％以下の範囲で含有していてもよい。イソブチレンと共重合性を有する単量体成分としては、炭素数４〜１２のオレフィン、ビニルエーテル、芳香族ビニル化合物、ビニルシラン類、アリルシラン類等が例示される。
【００１５】
このような共重合体成分としては、例えば、１−ブテン、２−ブテン、２−メチル−１−ブテン、３−メチル−１−ブテン、ペンテン、４−メチル−１−ペンテン、ヘキセン、ビニルシクロヘキセン、メチルビニルエーテル、エチルビニルエーテル、イソブチルビニルエーテル、スチレン、α−メチルスチレン、ジメチルスチレン、モノクロロスチレン、ジクロロスチレン、β−ピネン、インデン、ビニルトリクロロシラン、ビニルメチルジクロロシラン、ビニルジメチルクロロシラン、ビニルジメチルメトキシシラン、ビニルトリメチルシラン、ジビニルジクロロシラン、ジビニルジメトキシシラン、ジビニルジメチルシラン、１，３−ジビニル−１，１，３，３−テトラメチルジシロキサン、トリビニルメチルシラン、テトラビニルシラン、アリルトリクロロシラン、アリルメチルジクロロシラン、アリルジメチルクロロシラン、アリルジメチルメトキシシラン、アリルトリメチルシラン、ジアリルジクロロシラン、ジアリルジメトキシシラン、ジアリルジメチルシラン、γ−メタクリロイルオキシプロピルトリメトキシシラン、γ−メタクリロイルオキシプロピルメチルジメトキシシラン等が挙げられる。
【００１６】
さらに、水添ポリブタジエン系重合体や他の飽和炭化水素系重合体においても、イソブチレン系重合体の場合と同様に、主成分となる単量体単位の他に他の単量体単位を含有してもよい。
【００１７】
また、本発明に用いられる飽和炭化水素系重合体には、本発明の要旨を逸脱しない範囲内において、ブタジエン、イソプレン等のポリエン化合物のような重合後に二重結合の残る単量体単位を少量、好ましくは１０重量％以下、さらに好ましくは５重量％以下、特に好ましくは１重量％以下の範囲で含有してもよい。
【００１８】
本発明に用いられる飽和炭化水素系重合体の反応性珪素基は従来公知の官能基であり、その代表例としては、下記式２
【００１９】
【化３】
0003936082.tif 000003
【００２０】
（式中、Ｒ1 およびＲ2 は、いずれも炭素数１〜２０のアルキル基、炭素数６〜２０のアリール基、炭素数７〜２０のアラルキル基、または（Ｒ3 ）3 ＳｉＯ−（Ｒ3 は、炭素数１〜２０の１価の炭化水素基であり、３個のＲ3 は同一であっても異なってもよい。）で示されるトリオルガノシロキシ基を表し、Ｒ1 およびＲ2 が２個以上存在するとき、同一であっても異なっていてもよい。Ｘは水酸基または加水分解性基を表し、２個以上存在するとき、同一であっても異なっていてもよい。ｐは０、１、２または３であり、ｑは０、１、２であるが、ｐ＋ｒｑ≧１である。また、ｒ個の
【００２１】
【化４】
0003936082.tif 000004
におけるｑは同一である必要はない。ｒは０または１〜１９の整数である。）で示される基が挙げられる。
【００２２】
式２における加水分解性基は、特に限定されるものではなく、従来公知の加水分解性基が使用可能であるが、具体的には、水素原子、アルコキシ基、アシルオキシ基、ケトキシメート基、アミノ基、アミド基、アミノオキシ基、メルカプト基、アルケニルオキシ基等が好適に例示される。なかでも、アルコキシ基が加水分解性が温和で、取扱いが容易な点から好ましく、特に好ましくはメトキシ基である。
【００２３】
この加水分解性基や水酸基は１個の珪素原子に１〜３個の範囲で結合することができ、（ｐ＋ｒｑ）は１〜５の範囲であることが好ましい。加水分解性基や水酸基が反応性珪素基中に２個以上結合する場合には、それらは同じであっても、異なっていてもよい。
【００２４】
この反応性珪素基を形成する珪素原子は１個でもよく、２個以上であってもよく、特に、下記式
【００２５】
【化５】
0003936082.tif 000005
（式中、Ｒ2 、Ｘおよびｐは前記と同じである。）で示される反応性珪素基が入手容易であるので好ましい。
【００２６】
反応性珪素基は、飽和炭化水素系重合体の１分子中に少なくとも１個、好ましくは１．１〜５個存在する。分子中に含まれる反応性珪素基の数が１個未満では、硬化性が不十分になり、良好なゴム弾性挙動を発現しにくくなる。
【００２７】
反応性珪素基は、飽和炭化水素系重合体分子鎖の末端に存在していてもよく、内部に存在していてもよく、両方に存在していてもよい。特に反応性珪素基が分子末端に存在する場合には、最終的に形成される硬化物に含まれる飽和炭化水素系重合体成分の有効網目鎖量が多くなるので好ましい。また、これらの反応性珪素基を有する飽和炭化水素系重合体は単独で使用してもよく、２種以上併用してもよい。
【００２８】
この飽和炭化水素系重合体（Ａ）、特にイソブチレン系重合体や水添ポリブタジエン系重合体の数平均分子量は、５００〜１０００００程度であるのが好ましく、さらに好ましくは１０００〜３００００程度の液状または流動性を有するものが取り扱いやすい等の点から好ましい。
【００２９】
以上説明した飽和炭化水素系重合体（Ａ）の具体的な製造方法は特開平８−４１３６０号公報に詳細に記載されている。
また、以上説明した飽和炭化水素系重合体（Ａ）としては、具体的には、下記式１
【化６】
0003936082.tif 000006
（ｍ、ｎは０または１〜５００の整数、１≦ｍ＋ｎ≦５００）に示されるＥＰＩＯＮ（鐘淵化学工業社製）が好適に例示される。
【００３０】
本発明に用いられる水性塗料（Ｂ）は、特に限定されず一般に用いられている水性塗料が好適に使用できる。水性塗料とは、一般に、樹脂、硬化剤および溶剤からなるビヒクル、顔料ならびに添加剤からなる塗料において、ビヒクルの溶剤の大部分が水であるものをいう。水性塗料には、水溶液形、ディスパージョン形、エマルション形、スラリー形、これらの複合タイプ等があるが、本発明にはいずれの種類の水性塗料も用いることができる。炭化水素系重合体（Ａ）と混合する際の分散性を考慮すると、エマルション塗料が好ましい。
【００３１】
エマルション塗料は、ビヒクルが乳濁液状を呈する塗料であり、製造方法により２種類に分けられるが、本発明においては、いずれも使用できる。
一つは、合成樹脂エマルション塗料で、単量体を乳化重合して合成樹脂エマルションをつくり、これにペースト化顔料、可塑剤、増粘剤等を混合したものである。例えば、酢酸ビニルエマルション塗料、スチレン−ブタジエン系エマルション塗料、アクリル系エマルション塗料、塩化ビニル系エマルション塗料、塩化ビニル塩化ビニリデン系エマルション塗料、ブタジエンアクリロニトリル系エマルション塗料等が挙げられる。中でも、耐候性、耐磨耗性、保色性等に優れるアクリル系エマルション塗料が好ましい。
他のものは、乳化剤の作用でボイル油、油ワニス、合成樹脂等を水中に乳化したものをビヒクルとした塗料で、エマルションワニス、エマルションエナメル等が挙げられる。乳化剤は、せっけん、サポニン、トリエタノールアミン、ロート油、高級アルコールスルフォン酸塩等が挙げられる。
エマルション塗料は、カゼイン、にかわ、アラビアゴム、トラガントゴム、ポリビニルアルコール等の安定化剤、アルカリ性物質等のｐＨ調節剤、可塑剤、溶剤等を含有するものも好適に使用できる。
【００３２】
本発明に用いられる水性塗料（Ｂ）の顔料は、無機顔料、有機顔料等が挙げられる。
無機顔料は、亜鉛華、酸化チタン、弁柄、酸化クロム、鉄黒、複合酸化物（例えば、チタンエロー系、亜鉛−鉄系ブラウン、チタン・コバルト系グリーン、コバルトグリーン、コバルトブルー、銅−クロム系ブラック、銅−鉄系ブラック）等の酸化物；黄鉛、モリブデートオレンジ等のクロム酸塩；紺青等のフェロシアン化物；カドミウムエロー、カドミウムレッド、硫化亜鉛等の硫化物；硫酸バリウム等の硫酸塩；群青等の珪酸塩；炭酸カルシュム等の炭酸塩；マンガンバイオレット等の燐酸塩；黄色酸化鉄等の水酸化物；カーボンブラック等の炭素；アルミニウム粉、ブロンズ粉等の金属粉；チタン被覆雲母等が挙げられる。
有機顔料は、モノアゾレーキ系（例えば、レーキレッドＣ、パーマネンレッド２Ｂ、ブリリアントカーミン６Ｂ）、モノアゾ系（例えば、トルイジンレッド、ナフトールレッド、ファストエローＧ、ベンズイミダロンボルドー、ベンズイミダゾロンブラウン）、ジスアゾ系（例えば、ジスアゾエローＡＡＡ、ジスアゾエローＨＲ、ピラゾロンレッド）、縮合アゾ系（例えば、縮合アゾエロー、縮合アゾレッド、縮合アゾブラウン）、金属錯塩アゾ系（例えば、ニッケルアゾエロー）等のアゾ系顔料；銅フタロシアニンブルー、銅フタロシアニングリーン、臭素化銅フタロシアニングリーン等のフタロシアニン系顔料；塩基性染料レーキ（例えば、ローダミン６レーキ）等の染付顔料；アンスラキノン系（例えば、フラバンスロンエロー、ジアンスラキノリルレッド、インダンスレンブルー）、チオインジゴ系（例えば、チオインジゴボルドー）、ペリノン系（例えば、ペリノンオレンジ）、ペリレン系（例えば、ペリレンスカーレット、ペリレンレッド、ペリレンマルーン）、キナクリドン系（例えば、キナクリドンレッド、キナクリドンマゼンタ、キナクリドンスカーレット）、ジオキサジン系（例えば、ジオキサジンバイオレット）、イソインドリノン系（例えば、イソインドリノンエロー）、キノフタロン系（例えば、キノフタロンエロー）、イソインドリン系（例えば、イソインドリンエロー）、ピロール系（例えば、ピロールレッド）等の縮合多環顔料；銅アゾメチンエロー等の金属錯塩アゾメチン；アニリンブラック；昼光蛍光顔料等が挙げられる。
【００３３】
本発明に用いられる水性塗料（Ｂ）の添加剤は、湿潤剤、増粘剤；沈降防止剤、皮ばり防止剤；レオロジー調整剤、表面調整剤、消泡剤；可塑剤、つや消剤、潤滑助剤、紫外線吸収剤、光安定剤、酸化防止剤、防腐・防かび剤、帯電防止剤、難燃剤、防錆剤等が挙げられる。
【００３４】
本発明の室温硬化性組成物は、２種類以上の水性塗料（Ｂ）を含有することができる。
【００３５】
本発明の室温硬化性組成物における水性塗料（Ｂ）の含有量は、反応性珪素基を少なくとも１個有する飽和炭化水素系重合体１００重量部に対して、１〜５００重量部、好ましくは３〜４００重量部である。１重量部未満であると、十分な着色効果が得られない。５００重量部を超えると、接着力が不足する。３〜４００重量部であると、着色効果および接着力のバランスが好適となる。
【００３６】
本発明の室温硬化性組成物は、上記成分以外にも、必要に応じて、硬化触媒、充填剤、可塑剤、老化防止剤、紫外線吸収剤、光安定剤等を含有してもよい。
【００３７】
硬化触媒は、例えば、テトラブチルチタネート、テトラプロピルチタネート等のチタン酸エステル類；ジブチル錫ジラウレート、ジブチル錫マレエート、ジブチル錫ジアセテート、オクチル酸錫、ナフテン酸錫等の有機錫化合物；オクチル酸鉛；ブチルアミン、オクチルアミン、ラウリルアミン、ジブチルアミン、モノエタノールアミン、ジエタノールアミン、トリエタノールアミン、ジエチレントリアミン、トリエチレンテトラミン、オレイルアミン、シクロヘキシルアミン、ベンジルアミン、ジエチルアミノプロピルアミン、キシリレンジアミン、トリエチレンジアミン、グアニジン、ジフェニルグアニジン、２，４，６−トリス（ジメチルアミノメチル）フェノール、モルホリン、Ｎ−メチルモルホリン、１，８−ジアザビシクロ（５．４．０）ウンデセン−７（ＤＢＵ）等のアミン系化合物またはこれらとカルボン酸等との塩；過剰のポリアミンと多塩基酸とから得られる低分子量ポリアミド樹脂；過剰のポリアミンとエポキシ化合物との反応生成物；γ−アミノプロピルトリメトキシシラン、Ｎ−（β−アミノエチル）アミノプロピルメチルジメトキシシラン等のアミノ基を有するシランカップリング剤等の公知のシラノール複合触媒等が挙げられる。これらの触媒は、単独で使用してもよく、２種以上併用してもよい。
【００３８】
可塑剤としては、プロセスオイルまたは他の炭化水素類で飽和炭化水素系重合体（Ａ）と相溶するものであれば特に限定されるものではなく、公知各種の可塑剤が使用可能である。例えば、ジブチルフタレート、ジヘプチルフタレート、ジ（２−エチルヘキシル）フタレート、ブチルベンジルフタレート、ブチルフタリルブチルグリコレート等のフタル酸エステル類；ジオクチルアジペート、ジオクチルセバケート等の非芳香族２塩基酸エステル類；ジエチレングリコールジベンゾエート、トリエチレングリコールジベンゾエート等のポリアルキレングリコールのエステル類；トリクレジルホスフェート、トリブチルホスフェート等のリン酸エステル類；塩化パラフィン類；アルキルジフェニル；部分水添ターフェニル等の炭化水素油；プロセスオイル類；アルキルベンゼン類等が挙げられる。なかでも、プロセスオイルを使用するのが飽和炭化水素系重合体（Ａ）との相溶性が良好な点から好ましい。
【００３９】
充填剤には、例えば、通常の炭酸カルシウム、カーボンブラック、クレー、タルク、酸化チタン、生石灰、カオリン、ゼオライト、珪藻土、塩化ビニルペーストレジン、ガラスバルーン、塩化ビニリデン樹脂バルーン、アクリロニトリル・メタクリロニトリル樹脂バルーン等が挙げられ、単独で又は混合して使用できる。
【００４０】
本発明の室温硬化性組成物の製造方法は、特に限定されない。上述の各成分を混合ミキサー等の攪拌装置を用いて十分混練し、均一に分散させて組成物とするのがよい。
混練の際の各成分の添加順序は、特に限定されない。例えば、飽和炭化水素系重合体（Ａ）を含有する主剤に水性塗料（Ｂ）を添加した後、硬化触媒を含有する硬化剤を添加してもよいし、前記主剤に前記硬化剤を添加した後、水性塗料（Ｂ）を添加してもよい。また、水性塗料（Ｂ）を一度に所定量添加してもよいし、所定量を２度以上に分けて添加してもよい。更に、水性塗料（Ｂ）を２種類以上使用するときは、種類毎に分けて添加することもできる。
本発明の室温硬化性組成物は、組成物等を施工の現場で製造し、色合わせをすることができるので好適である。また、飽和炭化水素系重合体（Ａ）と水性塗料（Ｂ）とを一組のセットとした室温硬化性組成物用キットとしてもよい。
【００４１】
本発明の室温硬化性組成物は、水性塗料（Ｂ）中の水分の存在により、反応性珪素基が加水分解し、これにより飽和炭化水素系重合体（Ａ）が縮合反応を起こして架橋硬化する。本発明には、このような飽和炭化水素系重合体（Ａ）と水性塗料（Ｂ）とを含有する室温硬化性組成物の硬化物も含まれる。
【００４２】
本発明の室温硬化性組成物を建築用シーリング材に使用する場合には、水性塗料（Ｂ）の添加量を変化させることにより、または、２種類以上の水性塗料（Ｂ）を併用することにより、多種多様な色にすることができる。また、水性塗料（Ｂ）を再添加したり他の種類の水性塗料（Ｂ）を添加したりすることにより、一度調整した後に色を再調整することができる。従って、建築現場等で建築物の外壁等の色を実際に見て、最適な色にすることができる。更に、本発明の室温硬化性組成物の色の調整に寄与する水性塗料（Ｂ）は、専用のカラーマスターと比較して安価である。
また、従来は、加水分解性シリル基を有するポリイソブチレンを建築用シーリング剤として用いる際には、低シアにおける粘度の増大が過大となり、初期混練性が悪くなるという問題があったが、本発明の室温硬化性組成物は、飽和炭化水素系重合体としてイソブチレン系重合体を用いる場合においても、初期混練性がよい。即ち、混練時においては、水性塗料（Ｂ）がチクソトロピー性付与剤として働き、低シアにおける粘度を適度に増大させる。
硬化時においては、水性塗料（Ｂ）が架橋に必要な水分を供給し、強度を付与する。
これらの点で、本発明の室温硬化性組成物は、建築用シーリング材に使用する場合に極めて有用である。
【００４３】
また、本発明の室温硬化性組成物は、水性塗料として使用することができる。水性塗料とするときは、飽和炭化水素系重合体（Ａ）と水性塗料（Ｂ）を１０：１〜１：１０の比率とするのが好ましい。従来、水性塗料、特に水溶性形塗料は、塗膜の耐水性が悪いという問題があったが、本発明の室温硬化性組成物は、飽和炭化水素系重合体（Ａ）として透湿性の低いイソブチレン系重合体を用いることができるので、塗膜の耐水性のよい水性塗料として有用である。
【００４４】
【実施例】
以下に実施例を示して本発明を具体的に説明するが、本発明はこれらに限られるものではない。
＜主剤、硬化剤およびカラーマスターの調製＞
以下に示される原料をそれぞれ第１表に示される量比で、５Ｌプラネタリー（万能攪拌機）を用いて攪拌混合して主剤、硬化剤およびカラーマスターとした。
（１）主剤
化合物１：ＥＰＩＯＮ  ＥＰ５０５Ｓ、鐘淵化学工業社製
プロセスオイル：ＰＡＯ５００４、出光石油化学社製
膠質炭酸カルシウム：ビスコライト−Ｒ、白石カルシウム社製
エポキシ樹脂：エピコート８２８、油化シェルエポキシ社製
アクリル系光硬化性樹脂：アロニックスＭ３０９、東亜合成化学工業社製
老化防止剤：イルガノックス１０１０、チバガイギー社製
紫外線吸収剤：チヌビン３２７、チバガイギー社製
光安定剤：サンノールＬＳ−７７０、三共化成社製
ヒュームドシリカ：ＱＳ−１０２Ｓ、トクヤマ社製
カーボンブラック：ＭＡ−６００、三菱化学社製
（２）硬化剤
オクチル酸錫
ラウリルアミン
プロセスオイル：ＰＳ−３２、出光興産社製
重質炭酸カルシウム：ソフトン３２００、備北粉化社製
酸化チタン：タイペークＲ−８２０、石原産業社製
（３）カラーマスター
カーボンブラック：ＭＡ−６００、三菱化学社製
酸化チタン：タイペークＲ−８２０、石原産業社製
プロセスオイル：ＰＳ−３２、出光興産社製
【００４５】
＜室温硬化性組成物の調製＞
（実施例１）
第１表に示される量比で、上記主剤に下記水性塗料を添加して混練し、その後上記硬化剤を添加、混練して、本発明の室温硬化性組成物を得た。
（実施例２）
第１表に示される量比で、上記主剤に上記硬化剤および下記水性塗料を同時に添加、混練して、本発明の室温硬化性組成物を得た。
（比較例１）
第１表に示される量比で、上記主剤に水を添加して混練し、その後上記硬化剤を添加、混練して、室温硬化性組成物を得た。
（比較例２）
第１表に示される量比で、上記主剤に水を添加して混練し、その後上記硬化剤およびカラーマスターを添加、混練して、室温硬化性組成物を得た。
水性塗料：サンデーペイント水性多用途Ｖ、大日本塗料社製（エマルション形、顔料：グレー、樹脂：アクリル樹脂）
【００４６】
＜粘度の測定＞
上記のように、主剤に水性塗料または水および硬化剤を添加して室温硬化性組成物を得る過程の各段階において、２０℃で、Ｂ型粘度計によりＮｏ．７ローターを用いて、１ｒｐｍ、２ｒｐｍおよび１０ｒｐｍでの粘度を測定した。室温硬化性組成物の粘度を調製した直後、１時間後、２時間後の３回測定したのは、建築現場等にて実際に使用する場合には、２時間程度は硬化しないことが望ましいことを考慮したためである。
１０ｒｐｍでの粘度の値に対する１ｒｐｍまたは２ｒｐｍでの粘度の値の比をチクソインデックスとした。チクソインデックスが大きいほど、チクソトロピー性が高いことを示す。結果を第１表に示す。本発明の室温硬化性組成物は、チクソトロピー性を示し、水性塗料の代わりに水を添加した場合と比較して、低シアにおける粘度の大きさが適度であることが分かる。
【００４７】
＜Ｈ型物性の測定＞
得られた室温硬化性組成物について、ＪＩＳ  Ａ  ５７５８の規定に準拠して、プライマー（Ｎｏ．３−Ｒ、横浜ゴム社製）を使用し、アルミニウム板を被着体としたＨ型試験片を作成し、ＪＩＳ規定の養生（２０℃×７日＋５０℃×７日間）を行った後に、Ｈ型物性（５０％モジュラス（Ｍ50）、１５０％モジュラス（Ｍ150 ）、破断時強度（Ｔb ）、破断時伸び（Ｅb ）および破壊状態）を測定した。結果を第１表に示す。なお、表中、ＣＦは凝集破壊、ＴＣＦは薄層はく離、ＡＦは界面はく離を表す。
本発明の室温硬化性組成物は、水性塗料の代わりに水やカラーマスターを添加した場合と同程度のＨ型物性を示し、建築用シーリング材に好適に用いることができることが分かる。
【００４８】
【表１】
0003936082.tif 000007
【００４９】
【表２】
0003936082.tif 000008
【００５０】
【発明の効果】
本発明の室温硬化性組成物は、カラーマスターを使用することなく、多種多様な色にすることができるので、建築用シーリング材等に好適に用いることができ、また、建築用シーリング材に用いる際には初期混練性がよいので極めて有用である。
また、本発明の室温硬化性組成物は、塗膜の耐水性のよい水性塗料として用いることができ、有用である。